(57)【特許請求の範囲】
【請求項１】
ポリスルホン系樹脂とポリビニルピロリドンからなり、内表面側に緻密層、外表面に開孔部を有する中空糸膜であって、該中空糸膜は二重紡糸口金からポリビニルピロリドンのポリスルホン系樹脂に対する割合が０．２５〜０．４５である製膜原液と、溶剤が１０〜２５重量％で残りが水である内部凝固液とを吐出して得られるものであり、
外表面における開孔部の開孔率が１０〜３０％、外表面における孔面積が０．５μm２以上の孔の存在率が１０％以下、かつ、孔面積が０．１μm２以下の孔の存在率が７５％以下であること、および外表面における平均孔面積が０．０５〜０．３５μm２であることを特徴とするポリスルホン系多孔質膜。
【発明の詳細な説明】
【０００１】
【発明の属する技術分野】
本発明は、体外循環による血中老廃物の除去を目的とした医療用分離膜に関するもので、血液浄化、特に腎機能を代用するための血液透析、血液濾過、および血液濾過透析の分野で利用されるものである。
【０００２】
【従来の技術】
近年、腎機能の低下により血液中の老廃物除去能力が低い患者に対し、透析膜を用いた透析療法が行われ患者の延命がなされいる。一方、このような透析療法の長期化に伴い、透析アミロイド−シスと呼ばれる合併症が出現している。これはアミロイドと呼ばれる繊維蛋白が靭帯、腱、関節などに沈着し、さまざまな臨床症状をもたらす疾患である。このアミロイドを構成する蛋白の一つとしてβ2 −ミクログロブリンが同定されて以来、これら低分子蛋白の除去が治療目標の一つとなり、それを可能とする高性能透析膜の市場要求が高まった。高性能透析膜に求められる特性としては、β2 −ミクログロブリンに代表される低分子蛋白の高い除去性能、および優れた生体適合性であるが、これらを満足する膜素材として合成高分子であるポリスルホン系樹脂が注目されており、ポリスルホン系樹脂を主体とする高性能透析膜の開発が積極的に進められている。
【０００３】
ところが、ポリスルホン系樹脂は疎水性が高く、そのままでは水濡れ性が悪いため濾過性能が十分に発揮できない。さらに、本発明のように血液浄化分野で使用される場合、血液凝固系の活性化を抑制する必要もあり、膜表面を親水化するために親水性高分子やグリセリン等の親水化剤が添加される場合が多い。これらの親水化剤は膜表面に存在するため、製造プロセスにおける乾燥時に親水化剤が糊の役目を果たし、隣接する膜同士で固着が生じる結果、ポッティング剤の浸透不良による成型不良が発生することがあった。
【０００４】
この欠点を改善する試みは、例えば、中空糸膜の外表面に大きな開孔部を作って隣接する膜同士の接触面積を軽減する技術として、特開平７−２８９８６３に開示されている。しかしながら、エンドトキシンカットフィルターの使用によって透析液の水質管理状況が飛躍的に向上した一方で、透析液供給カプラー等の構造因による透析液汚染は依然として発生しており、使用時にカプラーからはがれ落ちた菌塊片が、膜外表面の開孔部から膜内部の多孔質部に侵入してくる可能性があった。しかも、これら高性能透析膜においては、侵入時の物理的ショックで菌塊片から遊離したエンドトキシンが緻密層を透過し、血液側に移行して生体を刺激するおそれがあった。
【０００５】
【発明が解決しようとする課題】
本発明は、製造時に膜固着による成型不良を起こすことなく、しかも、透析液に含まれる菌塊片が膜内部へ侵入しないポリスルホン系多孔質膜を提供することを目的とする。
【０００６】
【課題を解決するための手段】
本発明者らは、上記課題を解決するために鋭意研究した結果、ポリスルホン系樹脂とポリビニルピロリドンからなり、内表面側に緻密層、外表面に開孔部を持った中空糸膜において、特定の孔面積の存在率、平均孔面積、および開孔率を特定の範囲にすると、中空糸同士の固着が防止できるのみではなく、汚染透析液から由来する菌塊片の膜内部への侵入を高率に阻止できることを見出し、本発明を完成するに至った。すなわち、本発明は、ポリスルホン系樹脂とポリビニルピロリドンからなり、内表面側に緻密層、外表面に開孔部を有する中空糸膜であって、該中空糸膜は二重紡糸口金からポリビニルピロリドンのポリスルホン系樹脂に対する割合が０．２５〜０．４５である製膜原液と、溶剤が１０〜２５重量％で残りが水である内部凝固液とを吐出して得られるものであり、外表面における開孔部の開孔率が１０〜３０％、外表面における孔面積が０．５μm２以上の孔の存在率が１０％以下、かつ、孔面積が０．１μm２以下の孔の存在率が７５％以下であること、および外表面における平均孔面積が０．０５〜０．３５μm２であることを特徴とするポリスルホン系多孔質膜に関するものである。
【０００７】
本発明の膜は、ポリスルホン系樹脂と親水性高分子からなるが、膜を構成する主な成分はポリスルホン系樹脂であり、下記に示す化学構造式（１）、もしくは（２）のユニットの繰り返し構造からなる。これ以外にも芳香環上に官能基やアルキル基が結合した、いわゆるポリスルホン誘導体も本発明の範疇に含まれる。なお、式中のＡｒはパラ置換の二価フェニル基を示す。
−Ｏ−Ａｒ−Ｃ（ＣＨ３）３−Ａｒ−Ｏ−Ａｒ−ＳＯ３−Ａｒ−    （１）
−Ｏ−Ａｒ−ＳＯ３−Ａｒ−                                    （２）
【０００８】
膜を構成する第二の成分は親水性高分子であり、主に膜の親水化と孔形成を目的として添加されている。親水性高分子はポリスルホン系樹脂と共通の溶剤に溶解し、相溶性を有するという点からビニル系高分子が好ましく、例えば、ポリビニルピロリドン、ポリエチレングリコール、ポリアミド、ポリビニルアルコール、エチレンビニルアルコール共重合体から選択することができる。中でも、ポリビニルピロリドンはポリスルホン系樹脂と適度な親和性を有し、膜表面に残って親水化による抗血栓化や濾過性能に寄与できるため、もっとも好ましい。これらの親水性高分子の含有率については、最終的に膜表面を親水化できていればよいので、３〜１２重量％であれば十分である。より好ましくは５〜９重量％である。したがって、膜の残りの部分、８８〜９７重量％がポリスルホン系樹脂である。
【０００９】
本発明の多孔質膜の構造は、内径が８０〜４００μｍの中空部と厚みが３５〜８５μｍの膜厚部を持つ中空糸状であり、血液浄化用途として十分な耐圧性と引っ張り強度を兼ね備えている。内径がこれ以下に小さいと血流抵抗が高まって血流速度が確保できないが、必要以上に大きくなっても血中の物質移動効率が低下して治療効果の低下につながる。また、膜厚は薄すぎると強度が保てずに潰れやリークの原因となり、厚すぎると膜中の物質移動抵抗が大きくなって透過性能が低下する。この中空糸膜は、内表面側に分離機能を有する緻密層、外表面側に支持体としての粗密層からなる非対称構造をなし、しかも、透析液と接する外表面には制御された孔分布を持った開孔部を有して本発明の効果を発揮している。
【００１０】
本発明の膜の孔分布は、乾燥膜の外表面の走査型電子顕微鏡写真を画像解析することで数値化される。具体的には膜に付着した孔径保持材や充填液を水洗後、冷エタノールから凍結乾燥した膜を銀蒸着し、電子顕微鏡で倍率６０００倍における膜の外表面写真を撮影する。これを９０ｍｍ×７０ｍｍの大きさにプリントし、写真の全範囲を画像解析ソフトを用いてパソコンに取り込み、画像を二値化することで、外表面の各々の開孔部について孔面積を求めることができる。その結果、本発明者らは、孔面積の分布や平均孔面積と透析液中の菌塊片侵入量や成型性との間に一定の関係があること、および開孔率と成形性との間にも一定の関係があって、いずれをも制御する必要性があることを見出した。
【００１１】
まず第一に、特定の孔面積を有する孔の存在率について説明するが、本発明でいう存在率とは、取り込んだ画像中の孔の総数に対する任意の孔面積の孔の総数の百分率と定義され、下記の式（３）で与えられる。なお、１０ピクセル以下はノイズと見なして計数から除外した。
0004265701.tif 000002
【００１２】
通常、透析液の一部は膜の外表面の開孔部から膜内部の多孔部に流れ込むが、その透析液にカプラー等由来の菌塊片が含まれると菌塊片が膜内部まで侵入し、侵入時の物理的なショックで菌塊片から遊離したエンドトキシンの一部が、緻密層を通過して血液側に移行してくることがある。一般に、菌体の大きさは長径が１〜３μｍであるため、孔面積が０．５μｍ2 以下では菌塊片の侵入は殆ど起こらない。菌塊片の侵入を事実上阻止するには、孔面積０．５μｍ2 以上の孔の存在率を１０％以下に抑えることが必要であり、７％以下に抑えるとさらに好ましい。もっとも好ましくは５％以下である。一方、孔面積が小さな孔が増えすぎると今度は成型上の問題が起こりやすい。特に、孔面積が０．１μｍ2 以下の孔が増えると隣接する膜同士で固着が生じ、膜間へのポッティング剤の浸透不良によって中空糸膜内外の分離が不完全になる。このような固着による成型不良を無くすには、孔面積が０．１μｍ2 以下の孔の存在率を７５％以下におさえる必要がある。より好ましくは６０％以下、もっとも好ましくは４５％以下である。
【００１３】
第二に平均孔面積について説明するが、本発明でいう平均孔面積とは、取り込んだ画像中の全ての孔の孔面積の平均値と定義され、下記の式（４）で与えられる。ここでも、１０ピクセル以下はノイズと見なして計数から除外した。
平均孔面積＝画像中の孔面積の総和／画像中の孔総数        （４）
平均孔面積も菌塊片の侵入だけではなく、成型性、特に膜同士の固着にも関係している。これは、小さいほど隣接する膜同士が固着する傾向が強くなり、成型不良を生じやすい。反対に大きいほど菌塊片の侵入が起こるため、０．０５〜０．３５μｍ2 の範囲に抑える必要がある。より好ましくは０．１０〜０．３０μｍ2 、もっとも好ましくは０．１０〜０．２０μｍ2 の範囲である。
【００１４】
一方、これらのパラメーターに加えて外表面の開孔率も成形上、重要なパラメーターである。本発明でいう開孔率とは、取り込んだ画像の面積に対する開孔部の孔面積の総和の百分率と定義され、下記の式（５）で与えられる。ここでも、１０ピクセル以下はノイズとみなして計数から除外した。
0004265701.tif 000003
【００１５】
開孔率は膜同士の固着への寄与に大きく関与し、開孔率が小さいと隣接する膜同士の接触面積が増えて固着が起こり、ひどい場合は、束全体が棒状に固着することさえある。このため、開孔率は１０％以上を確保する必要がある。しかし、開孔率を不必要に大きくすると、今度は膜の長軸方向へのしなり、すなわち、腰の強さが損なわれる結果、成型時にポッティング部での糸流れによる成型不良が多発する。腰の強さを損なわないために開孔率は３０％を上限とするべきで、したがって、外表面の開孔率の範囲は１０〜３０％であることが必要である。より好ましい範囲は１５〜３０％である。
【００１６】
次に、本発明のポリスルホン系多孔質膜を製造する方法として、親水性高分子にポリビニルピロリドン（以下、ＰＶＰという）を用いる場合について例示する。該膜を製造するために用いる製膜原液は、ポリスルホン系樹脂、ＰＶＰ、および溶媒の３成分を基本構成成分とする。製膜原液の組成として、ポリスルホン系樹脂の濃度は製膜可能な粘度を有し、かつ、膜としての特徴を発揮できる範囲であればよく、通常１０〜２５重量％、好ましくは１５〜２０重量％である。１０重量％未満では膜としての十分な強度を得ることができず、２５重量％を超えるとポリマー密度が高まって慣通孔が減少し、十分な透過性能が得られないため実用的ではない。これらのポリスルホン系樹脂は、重量平均分子量が１〜５万のものが市販されており、それを使用すれば十分である。特に、限定はしない。
【００１７】
ＰＶＰは主としてポリスルホン系多孔質膜の孔形成、および残存して親水性を付与させるために使用される。驚くべきことに、ＰＶＰとポリスルホン系樹脂の割合が孔形成、特に膜の外表面における孔形成に関与していることが、本発明者らの鋭意研究の結果、見出された。詳細な原理は未だ不明な部分もあるが、ポリスルホン系樹脂に対してＰＶＰの分子サイズがはるかに大きいことが主な要因ではないかと思われる。すなわち、ポリスルホン系樹脂に対するＰＶＰの割合がある範囲で低くなると、吐出された原液粘度が低下してＰＶＰの拡散によるミクロ相分離速度が早まって、ＰＶＰの小胞同志の融合が進む。その結果、数としては少ないが、比較的面積の大きい孔が形成される。反対にＰＶＰの割合が高くなると、原液粘度の上昇のためにＰＶＰの小胞同志の融合速度が低下し、その一方でポリスルホン系樹脂の析出が進行する結果として、面積の小さい孔が多数形成されて開孔率も高くなるものと考えられる。
【００１８】
このように膜の外表面に面積の大きい孔がある場合、たとえその数が少なくても、透析液中の菌塊片が孔から膜内部に侵入し、侵入時の物理的ショックで遊離したエンドトキシンが緻密層を通過して血液側に移行する可能性が生じてくる。反対に面積の小さい孔が増えると膜同士の固着が増えたり、開孔率が上がりすぎて膜の腰の強さが低下して、成型不良の要因となってくる。したがって、以上を満たすには、製膜原液におけるＰＶＰのポリスルホン系樹脂に対する割合が０．２５〜０．４５が好ましく、０．３０〜０．４０であればさらに好ましい。
【００１９】
ＰＶＰは分子量別に様々な種類が市販されているので、それらを使用すればよく、特に限定はしない。ただし、上述のように外表面の開孔に重要であると同時に、膜表面を親水化する目的もある。この観点から、製膜時に膜表面に残存しやすいものが好ましく、分子量が大きいほどその傾向にあるので、重量平均分子量が少なくとも１０万以上のものを使用するとよい。
溶媒はポリスルホン系樹脂、およびＰＶＰを共に溶解する溶媒であり、ジメチルスルホキシンド、Ｎ，Ｎ−ジメチルアセトアミド、Ｎ，Ｎ−ジメチルホルムアミド、Ｎ−メチル−２−ピロリドン、スルホラン、ジオキサン等から選択されるが、これらの各々の組み合わせは任意である。また、凝固速度を制御する目的で少量の水や塩類を添加することもできる。
【００２０】
以上の系からなる製膜原液を用いてポリスルホン系多孔質膜を得るには、公知の乾湿式法を用いればよい。製膜原液と内部凝固液とを３０〜６０℃に保温された２重管構造の環状ノズル（二重紡糸口金）より同時に吐出し、凝固浴に導入する。その際、ノズル吐出から凝固浴に導入する前に空中走行させる。このノズルの吐出面と凝固浴表面の空中走行長は、通常１０〜１００ｃｍ、特に３０〜８５ｃｍが好ましい。１０ｃｍより短いと凝固が不完全なまま凝固浴に達する結果、外表面にも緻密層が形成されるので本発明の膜が得られない。反対に１００ｃｍを超えると糸揺れが生じて凝固不完全な糸同士の接着が起こる可能性があり、製造プロセス上好ましくない。
【００２１】
また、空中走行部の雰囲気も、本発明を達成する上で重要であり、走行部周辺をフードで囲って密閉し、内部を湿潤状態に保持する。湿潤状態は下部の凝固浴から発生する水蒸気を利用し、凝固浴の温度を３０〜７０℃の範囲で調整して、フード内を水蒸気で飽和させればよい。より好ましくは４５〜６０℃の範囲である。
内部凝固液は製膜原液に対して凝固性の高いものより、低いものを用いた方が紡糸安定性は良く、水と溶剤の混合液を用いることが好ましい。溶剤としてＮ，Ｎ−ジメチルアセトアミド、Ｎ，Ｎ−ジメチルホルムアミド、Ｎ−メチル−２−ピロリドン、ジメチルスルホキシド等から選択される。内部凝固液の好ましい組成は、溶剤が５〜４０重量％であり、残りが水である。水の割合がこれ以上高まると、膜として十分な透水性能が達成できない可能性がある。より好ましくは溶剤が１０〜２５重量％である。
【００２２】
上記のように凝固させた中空糸は、内表面側に緻密層、外表面に開孔部を有する非対称の多孔質構造を有している。この中空糸膜をカセに巻き取って一定束長にカットした後、残存している溶剤を水洗し、次いで、乾燥処理前に孔径保持剤として、例えば、グリセリン水溶液を付着させ、７０〜８０℃で１０時間以上乾燥処理を行えば、本発明の膜が得られる。
当該膜を使用する際には、両端をポリウレタン等でポッティングして所定の膜面積を有するモジュ−ルに成型し、必要に応じて滅菌処理を行う。モジュ−ル化は公知の方法に従えばよく、特に限定はしない。滅菌方法も用途に応じて公知の方法から選択すればよく、例えばエチレンオキサイトガス滅菌、高圧蒸気滅菌、放射線滅菌等の処理をすればよい。
【００２３】
【発明の実施の形態】
次に、実施例および参考例によって本発明を詳細に説明するが、本発明は、それに限定されるものではない。なお、実施例で用いた諸数値は、以下の手順によって測定した。
（外表面の孔面積、孔の存在率、および開孔率）膜を流水下で１時間水洗後、ドライアイス含有エタノールで凍結乾燥させた。この膜を専用の試料台に固定して銀蒸着後、走査型電子顕微鏡（日立製：Ｓ−２４６０Ｎ、以下、ＳＥＭという）にて倍率６０００倍の外表面写真を撮影した。画像処理は、この写真（９０ｍｍ×７０ｍｍ）をイメージスキャナ−で取り込み、処理ソフト（コーシン・グラフィク・シスタムズ社製：カラーマジシャン７、バージョン１．０）を用いて、取り込み範囲を写真全面、解像度３２０、明るさ２、２５６階調で実施した。この画像を処理ソフト（ＮＩＨイメージ、バージョン１．５７）により二値化し、各々の孔の孔面積を算出した。なお、１０ピクセル以下の画像はノイズと見なし、計数から除外した。また、電子線照射により孔径の揃ったメンブレンフィルタ−（ミリポア社製：アイソポア、孔直径２μｍ）における真円の孔を同時測定して、キャリブリーションを行った。
【００２４】
（菌塊逆濾過試験）自家作成した高菌塊含有水溶液を用いて、透析液（ＡＫ−ソリタ・ＤＬ、清水製薬株式会社製）を調製した。用いた菌塊量は、エンドトキシンの含有量を測定することで代用した。エンドトキシン濃度として１５８００ＥＵ／リットルの菌塊汚染透析液を含む回路をモジュ−ル透析液入側に接続し、透析液出側には栓をした。モジュ−ルの血液出側に回路を接続、血液入側には栓をした。透析液入側回路にポンプをセットし、流速２００ｃｃ／分にて２リットルを血液出側に逆濾過させて排出後、血液出側より逆濾過液を採取した。採取した逆濾過液中に含まれるエンドトキシン量をエンドスペシ−（生化学工業社製：ＥＳ−５０セット）により定量し、下記の式（６）から逆濾過率を算出した。なお、式中のＣ０は透析液中のエンドトキシン濃度、Ｃ１は逆濾過液中のエンドトキシン濃度を示す。
逆濾過率（％）＝（Ｃ１／Ｃ０）×１００        （６）
【００２５】
【実施例１】
ポリスルホン系樹脂（Ａｍｏｃｏ社製：Ｐ−１７００）１７重量％、ＰＶＰ（ＢＡＳＦ社製：Ｋ９０）７重量％、Ｎ，Ｎ−ジメチルアセトアミド（以下、ＤＭＡＣという）７６重量％を５０℃で８時間攪拌溶解、脱泡し製膜原液を得た。内部凝固液はＤＭＡＣ１５重量％と水８５重量％とを混和して調製した。この製膜原液と内部凝固液を５５度に保温した二重紡糸口金から吐出させ、フードで密閉した６０ｃｍの空中走行部を経て凝固浴に導入した。凝固浴は５２．５℃の温水とし、フード内部は水蒸気の飽和状態にあった。凝固浴を通過させ、カセに巻き取った膜を熱水で洗浄した。さらに孔径保持剤として１５重量％のグリセリン水溶液を付着させ、７０℃で１２時間乾燥処理を行った。得られた膜を膜面積１．５ｍ2 のモジュ−ルにポリウレタンを用いて成型し、水を充填して２５ＫＧｙのγ線を照射した。
この膜を図１に示すＳＥＭ写真をもとに画像処理した結果、外表面における孔面積０．５μｍ2 以上の孔の割合が３．０％、孔面積０．１μｍ2 以下の孔の割合が４２．９％で、平均孔面積は０．１６μｍ2 、開孔率は１５．５％であった。この膜は固着がなく、成形性は良好であった。また、逆濾過液中のエンドトキシン濃度は検出限界以下（９．０ＥＵ／リットル以下）であったため、事実上侵入を認めなかった。
【００２６】
【実施例２】
ポリスルホン系樹脂（Ａｍｏｃｏ社製：Ｐ−１７００）１７重量％、ＰＶＰ（ＢＡＳＦ社製：Ｋ９０）４．５重量％、ＤＭＡＣ７８．５重量％を混合し、５０℃で８時間攪拌溶解、脱泡し製膜原液を得た。内部凝固液はＤＭＡＣ２０重量％と水８０重量％とを混和して調製した。空中走行長を４５ｃｍ、凝固浴温度を６５℃とした以外は、実施例１と同条件で乾燥膜を得た。得られた膜を膜面積１．５ｍ2 のモジュ−ルにポリウレタンを用いて成型し、水を充填して２５ＫＧｙのγ線を照射した。
実施例１と同様に、ＳＥＭ写真をもとに画像処理した結果、外表面における孔面積０．５μｍ2 以上の孔の割合が９．３％、孔面積０．１μｍ2 以下の孔の割合が３９．６％で、平均孔面積が０．１９μｍ2 、開孔率が１０．６％であった。この膜も固着はなく、良好に成型できた。また、逆濾過液中のエンドトキシン濃度は検出限界以下（９．０ＥＵ／リットル以下）であったため、事実上侵入を認めなかった。
【００２７】
【比較例１】
ポリスルホン系樹脂（Ａｍｏｃｏ社製：Ｐ−１７００）１７重量％、ＰＶＰ（ＢＡＳＦ社製：Ｋ９０）９．０重量％、ＤＭＡＣ７４．０重量％を混合し、５０℃で８時間攪拌溶解、脱泡し製膜原液を得た。内部凝固液はＤＭＡＣ２０重量％と水８０重量％とを混和して調製した。空中走行長を６０ｃｍ、凝固浴温度を５５℃とした以外は、実施例１と同条件で乾燥膜を得た。得られた膜を膜面積１．５ｍ2 のモジュ−ルにポリウレタンを用いて成型し、水を充填して２５ＫＧｙのγ線を照射した。
この膜は、外表面における孔面積０．５μｍ2 以上の孔の割合が０．８％、孔面積０．１μｍ2 以下の孔の割合が８８．５％であり、平均孔面積は０．０３μｍ2 、開孔率は３．３％であった。乾燥後は膜固着が激しく、そのままでは成型することができなかった。補修して成型後、菌塊逆濾過試験を実施したところ、逆濾過液中のエンドトキシン濃度は検出限界以下（９．０ＥＵ／リットル以下）と、事実上侵入を認めなかった。
【００２８】
【比較例２】
ポリスルホン系樹脂（Ａｍｏｃｏ社製：Ｐ−１７００）１７重量％、ＰＶＰ（ＢＡＳＦ社製：Ｋ９０）３．５重量％、ＤＭＡＣ７９．５重量％を混合し、５０℃で８時間攪拌溶解、脱泡し製膜原液を得た。内部凝固液はＤＭＡＣ１５重量％と水８５重量％とを混和して調製した。空中走行長を４５ｃｍ、凝固浴温度を２５℃とした以外は、実施例１と同条件で乾燥膜を得た。得られた膜を膜面積１．５ｍ2 のモジュ−ルにポリウレタンを用いて成型し、水を充填して２５ＫＧｙのγ線を照射した。
この膜は、外表面における孔面積が０．５μｍ2 以上の孔の割合が４７．５％、孔面積が０．１μｍ2 以下の孔の割合が１８．８％で、平均孔面積は０．５９μｍ2 、開孔率は３５．８％であった。乾燥後の膜固着はなく、成型はできたが、ポッティング部全体に渡って糸流れが見られた。菌塊逆濾過試験を実施したところ、逆濾過率は０．１３％であり、菌塊片の侵入によるエンドトキシンの逆濾過が認められた。
【００２９】
【発明の効果】
本発明のポリスルホン系多孔質膜は、製造時に膜固着による成型不良を起こすことなく、しかも、透析液に含まれる菌塊片が膜内部へ侵入してエンドトキシンの逆濾過が事実上起こらないため、血液浄化分野で好適に使用できる。
【図面の簡単な説明】
【図１】本発明で得られる膜の一例として、実施例１で得られた膜のＳＥＭ写真（倍率６０００倍）を示す。
【図１】
0004265701.tif 000004